СЛОИСТАЯ КОМПОЗИЦИЯ И СПОСОБЫ ПРИГОТОВЛЕНИЯ И ПРИМЕНЕНИЯ КОМПОЗИЦИИ

1. Слоистая композиция, содержащая внутреннее ядро и, внешний слой поверх внутреннего ядра, причем внешний слой содержит тугоплавкий неорганический оксид, волокнистый компонент и неорганическое связующее вещество.
2. Композиция по п.1, где слоистая композиция имеет ударное дробление менее чем 10 мас.%.
3. Композиция по п.1, кроме того, содержащая каталитический компонент, диспергированный на внешнем слое и выбранный из группы, состоящей из элемента из групп 3-12 Периодической таблицы элементов (IUPAC) и их смесей.
4. Композиция по п.4, кроме того, содержащая модифицирующий компонент, диспергированный на внешнем слое и выбранный из группы, состоящей из щелочных металлов, щелочноземельных металлов, олова, германия, рения, галлия, висмута, свинца, индия, церия, цинка, бора и их смесей.
5. Композиция по п.1 или 3, где на внешний слой нанесено от одного до 5 дополнительных слоев, и где соседние слои содержат различные неорганические оксиды.
6. Композиция по п.5, где, по меньшей мере, один из дополнительных слоев имеет каталитический компонент, диспергированный на нем, и где каталитический компонент выбран из группы, состоящей из элемента 3-12 групп Периодической таблицы элементов (ШРАС) и их смесей.
7. Способ приготовления слоистой композиции, содержащей внутреннее ядро и внешний слой поверх внутреннего ядра, который содержит тугоплавкий неорганический оксид, волокнистый компонент и неорганическое связующее вещество; причем способ включает:
нанесение покрытия на внутреннее ядро с помощью суспензии, содержащей внешний тугоплавкий неорганический оксид, волокнистый компонент, предшественник неорганического связующего вещества, органический связующий агент и растворитель, с образованием ядра с нанесенным покрытием; и
кальцинирование ядра с нанесенным покрытием при температуре, по меньшей мере, 200°С в течение времени, достаточного для связывания внешнего слоя с внутренним ядром и получения слоистой композиции.
8. Способ по п.7, кроме того, содержащий импрегнирование слоистой композиции раствором, содержащим соединение каталитического металла для получения импрегнированной слоистой композиции, и кальцинирование импрегнированной слоистой композиции при температуре 200-700°С в течение времени, достаточного для нанесения компонента каталитического металла на внешний слой тугоплавкого неорганического оксида, и где каталитический металл выбран из группы, состоящей из элемента 3-12 групп Периодической таблицы элементов (IUPAC).
9. Способ по п.8, где раствор, кроме того, содержит модифицирующий компонент, и где модифицирующий компонент выбран из группы, состоящей из щелочных металлов, щелочноземельных металлов, олова, германия, рения, галлия, висмута, свинца, индия, церия, цинка, бора и их смесей.
10. Способ по п.7, где стадии нанесения покрытия и кальцинирования повторяют от 1 до 5 раз для получения нескольких слоев.
11. Способ конверсии углеводорода, содержащий контактирование углеводородного потока со слоистой композицией по п.1, или 2, или 3, или 4, или 5, или 6 в условиях конверсии углеводорода с образованием конвертированного продукта.